(57)【要約】本発明は、生物資源を原料としたポリコサノール、特にオクタコサノールをベースにした末端疎水性鎖を有する新規な会合性モノマーに関する。本発明はさらに、このモノマーと、（メタ）アクリル酸と、（メタ）アクリル酸のエステルの一種とから製造されるＨＡＳＥ型会合性コポリマーに関する。本発明はさらに、これらのコポリマーの、水性配合物用の増粘剤としての使用にも関する。【特許請求の範囲】
【請求項１】
下記の式（Ｉ）の疎水性モノマー：
Ｒ−（Ａ−Ｏ）m−（Ｂ−Ｏ）n−Ｒ’      （Ｉ）
［ここで、
ｍとｎは１５０以下の整数で、少なくとも一方はゼロではなく、
ＡとＢは２〜４個の炭素原子を有する互いに異なるアルキル基を表し、ＡＯ基は好ましくは酸化エチレンを表し、ＢＯ基は好ましくは酸化プロピレンを表し、
Ｒは重合可能な不飽和基、好ましくはメタクリレートを表し、
Ｒ’は下記の式（ＩＩ）の基である：
ＣＨ3−（ＣＨ2）p−ＣＨ2−      （ＩＩ）
（ここで、ｐは２４〜３４の実数、好ましくは２６である）］
【請求項２】
下記（ａ）〜（ｃ）から成る水溶性コポリマー：
（ａ）（メタ）アクリル酸、
（ｂ）少なくとも一種の（メタ）アクリル酸のエステル、
（ｃ）少なくとも一種の式（Ｉ）のモノマー：
Ｒ−（Ａ−Ｏ）m−（Ｂ−Ｏ）n−Ｒ’      （Ｉ）
［ここで、
ｍとｎは１５０以下の整数で、少なくとも一方はゼロではなく、
ＡとＢは２〜４個の炭素原子を有する互いに異なるアルキル基を表し、ＡＯ基は好ましくは酸化エチレンを表し、ＢＯ基は好ましくは酸化プロピレンを表し、
Ｒは重合可能な不飽和基、好ましくはメタクリレートを表し、
Ｒ’は下記の式（ＩＩ）の基である：
ＣＨ3−（ＣＨ2）p−ＣＨ2−      （ＩＩ）
（ここで、ｐは２４〜３４の実数、好ましくは２６である）］
【請求項３】
下記（ａ）〜（ｃ）から成る請求項２に記載のコポリマー（各モノマーは重量％で表され、（ａ）、（ｂ）および（ｃ）の合計は１００％である）：
（ａ）２０〜５０％、好ましくは３５〜４５％の（メタ）アクリル酸、
（ｂ）４０〜７０％、好ましくは４５〜５５％の少なくとも一種の（メタ）アクリル酸のエステル、
（ｃ）２〜２０％、好ましくは３〜１５％の少なくとも一種の式（Ｉ）のモノマー：
Ｒ−（Ａ−Ｏ）m−（Ｂ−Ｏ）n−Ｒ’      （Ｉ）
［ここで、
ｍとｎは１５０以下の整数で、少なくとも一方はゼロではなく、
ＡとＢは２〜４個の炭素原子を有する互いに異なるアルキル基を表し、ＡＯ基は好ましくは酸化エチレンを表し、ＢＯ基は好ましくは酸化プロピレンを表し、
Ｒは重合可能な不飽和基、好ましくはメタクリレートを表し、
Ｒ’は下記の式（ＩＩ）の基である：
ＣＨ3−（ＣＨ2）p−ＣＨ2−      （ＩＩ）
（ここで、ｐは２４〜３４の実数、好ましくは２６である）］
【請求項４】
触媒系および移動剤の存在下での溶液ラジカル重合、直接または逆相ラジカル重合、溶剤中の懸濁ラジカル重合または沈殿ラジカル重合のラジカル重合で得られるか、制御されたラジカル重合下、好ましくはニトロオキシドを介した重合（ＮＭＰ）またはコバロキシムによるか、原子移動ラジカル重合（ＡＴＲＰ）下、カルバメート、ジチオエステルまたはトリチオカーボネート（ＲＡＦＴ）またはキサンテートの中から選択される硫化誘導体による制御されたラジカル重合下で得られる請求項２または３に記載のコポリマー。
【請求項５】
完全または部分中和反応の前または後に、コポリマーを好ましくは水、メタノール、エタノール、プロパノール、イソプロパノール、ブタノール、アセトン、テトラヒドロフランまたはこれらの混合物から成る群に属する一種または複数の極性溶剤によって静的または動的プロセスで処理して複数の相に分離する請求項２〜４のいずれか一項に記載のコポリマー。
【請求項６】
好ましくは上記組成物を水性塗料、ラッカー、ニス、紙加工または化粧または洗浄配合物の中から選択する、請求項２〜５のいずれか一項に記載のコポリマーの、水性組成物での増粘剤としての使用。
【発明の詳細な説明】
【技術分野】
【０００１】
本発明は、会合性増粘剤、特にＨＡＳＥ「Hydrophobically modified Alkali-Soluble Emulsion、疎水変性アルカリ可溶性エマルション」タイプの会合性増粘剤 (epaississantes) の分野に関するものである。この増粘剤は塗料のような水溶性配合物で用いられる。
【背景技術】
【０００２】
本発明が主として対象にするのは生物資源原料であるポリコサノール（polycosanols）をベースにした新規な会合性モノマーである。このモノマーは上記ＨＡＳＥタイプの増粘剤の製造に用いられる。従って、生物資源起源のレオロジー添加剤の新しいシリーズが得られる。さらに、この増粘剤はそれを添加した水性配合物に極めて有利な特性、例えばチキソトロピー効果を与えることができる。
【０００３】
無機充填剤を含む水溶性塗料配合物は水相と、液相中の一種または複数のエマルションポリマー（バインダとよばれる）と、充填剤および／または顔料と、分散剤と、各種添加剤（例えば界面活性剤、融合剤、殺生物剤、消泡剤）と、少なくとも一種の増粘剤とから成る。
【０００４】
上記増粘剤を用いることで、それを添加した水溶性配合物（特に水溶性塗料）はその製造、運搬または貯蔵の段階および塗布の段階の両方でそのレオロジーを制御することができる。これらの各段階では種々の実用的制約から互いに異なる種々のレオロジー特性が要求される。経時的安定性という理由および塗料を垂直面上に塗布可能にするという理由の両方の理由から、当業者が水性配合物で求める有効な増粘効果は使用中に飛散がないこと等にまとめることができる。そのため、レオロジー特性のこの制御に寄与する添加剤は「増粘剤 (epaississantes)」という用語を用いて表されてきた。
【０００５】
増粘剤の中で「アソシアティブ（associative）（会合性、結合性）」増粘剤として知られる増粘剤は他とは区別されている。この増粘剤は不溶性疎水基を有する水溶性ポリマーである。
【０００６】
この高分子は会合性の特徴を有する。すなわち、水中に導入した時に疎水団がミセル凝集体の形で集合する傾向がある。この凝集体はポリマーの親水部によって互いに結合して３次元網が形成される。それによって媒体の粘度が高くなる。
【０００７】
会合性増粘剤の作用機構および特徴は周知であり、例えば非特許文献1および２に記載されている。
【０００８】
これら会合性増粘剤の中でＨＡＳＥ「Hydrophobically modified Alkali-Soluble Emulsion、疎水変性アルカリ可溶性エマルション」タイプの会合性増粘剤のクラスは他と区別されている。この増粘剤は（メタ）アクリル酸と、そのエステルと、「疎水性」モノマー（実際には一端が官能化可能で、他端に疎水基を有するオキシアルキル化鎖）から成る疎水性モノマーとのコポリマーである。増粘剤の示すレオロジー特性の大部分はこの末端疎水基によって決まるので、末端疎水基の選択は特に重要である。
【０００９】
非特許文献３および非特許文献４はＨＡＳＥタイプの増粘剤を含む水性塗料の低い剪断勾配粘度が疎水基の炭素原子数が１６以上になった場合に増加するということを示している。
【００１０】
非特許文献５は疎水基が８〜２０の炭素原子を有するアルキル鎖であるＨＡＳＥタイプの増粘剤に関するものであり、剪断勾配での粘度ではあるが、アルキル鎖が有する炭素原子の数とともに粘度が極めて大きく増加することを示している。
【００１１】
従って、これらの全ての文献が教えていることは、より高い増粘効率性を得るための一つの解決策は疎水団が有する炭素原子の数を増やす、ということである。このことは当業者に周知の要素の一つで、同じタイプの疎水団では炭素原子数が増えれば水性配合物の粘度も上がる。事実、溶液状態になったときに生じるミセル凝集体の寸法は疎水団の寸法によって決まり、それが粘度の増大に直接関係する。この点に関しては非特許文献１に記載されている。
【００１２】
このことは多くの特許で裏付けられており、ＨＡＳＥタイプのポリマーの場合、末端疎水基の炭素原子数は３０にすることができ、極めて特殊な場合には４０以上にすることができることが記載され、請求されている。
【００１３】
すなわち、特許文献１（欧州特許第０ ０１３ ８３６号公報）にはメタクリル酸と、４個以下の炭素原子を有するアルキルアクリレートと、３０個以下の炭素原子を有する脂肪鎖を末端に有するオキシアルキル化モノマーとをベースにしたコポリマーが開示され、水性ゲルのブルックフィールド粘度を大幅に増加させることができる。
【００１４】
特許文献２（欧州特許第０ ０１１ ８０６号公報）には、カルボン酸ベースの酸モノマー（エチルアクリレートまたはエチルアクリレートと他のモノマーとの混合物）と、８〜２０個の炭素原子を有するアルキル鎖または８〜１６個の炭素原子を有するフェニルアルキル鎖を末端に有する非イオンビニル界面活性エステルとの共重合で得られる水性組成物、特にラテックス塗料用の増粘剤として用いるエマルション状態の液体ポリマーが記載されている。このポリマーはStormer（登録商標）粘度測定（中位剪断勾配）およびHaake（登録商標）粘度測定（10,000s-1以上の剪断勾配）で示されるように、中程度および高剪断勾配下で効率的である。
【００１５】
上記特許文献１には、アクリルまたはメタクリル酸と、アルキルメタクリレートまたはアクリレートと、８〜３０個の炭素原子を有する、アルキル団を末端に有する非イオンモノマーとのエマルション共重合で得られるコポリマーの存在が示されている。この添加剤を用いることで水性配合物の貯蔵特性を改善できる。すなわち、１０回転／分で測定されるブルックフィールド（登録商標）粘度値が示すように、低剪断勾配粘度を増加できる。
【００１６】
特許文献３（欧州特許第０ ５７７ ５２６号公報）には、カルボン酸官能基を有するエチレンモノマー（不飽和エチレンを有し、カルボン酸官能基を持たないモノマーでもよい）と、２６〜３０個の炭素原子を有する疎水性脂肪鎖（これ自体はアルキル、アルキルアリール、アリールアルキルまたはアリールタイプの直鎖または分岐鎖の基で構成される）を末端に有する不飽和エチレンを有するオキシアルキレートモノマーとの共重合で得られるコポリマーが記載されている。この増粘剤は水性配合物で低剪断勾配で高い粘度を得るのに特に効果的である。
【００１７】
特許文献４（欧州特許第１ ２７０ ６１７号公報）には水性配合物で同様なレオロジー特徴を与える同じ構造のコポリマーが記載されている。このポリマーは３６個以下の炭素原子を有する直鎖または分岐鎖のアルキル、アルキルアリール、アリールアルキルまたはアリール基から成る脂肪鎖を有する。
【００１８】
特許文献５（欧州特許第０ ７０５ ８５２号公報）には、一種以上のカルボン酸モノマーと、一種以上の非イオンビニルモノマーと、３０個の炭素原子を有するアリールアルキル、例えばトリスチリルフェノールで置換される疎水性フェノール団を含む一種以上の非イオンモノマーとの共重合で得られたコポリマーから成るレオロジー添加剤が記載されている。なお、特許文献６（国際特許第９７／０３２４２号公報）で本出願人が示したように、この化合物はその界面活性特性が良く知られており、特許文献６には紫外線吸収組成物、特にジ−およびトリスチリルフェノールを界面活性剤として含む組成物が記載されている。この増粘剤を用いると水性塗料に高速および中速の速度勾配で十分に満足のいくレオロジー特性が与えられる。
【００１９】
特許文献７（欧州特許第１ ８１２ ４８２号公報）には４０個以上、場合によっては５０個以上の炭素原子を有するクミルフェノール誘導体の製造方法が記載されている。この化合物はその疎水基を利用したＨＡＳＥタイプの会合性増粘剤組成物で用いられる。
【００２０】
上記従来技術から、「効果的な」増粘特性を得るための疎水基が有する炭素原子の数は「少なくとも１６」、好ましくは「少なくとも２０」、特に好ましくは「少なくとも２４」であると定量化できる。この技術的要件に加えて、環境面からの制約がある。すなわち、今日では生物資源起源の生成物、すなわち化石エネルギー源から製造したものではないという制約がある。このアプローチは環境に優しい化学および持続可能な発展の概念の一つの観点である。
【００２１】
残念なことに、この観点に関して科学はほとんど進んでいない。２４個以上の炭素原子を有する疎水基の関連で、ステアリン（１８個の炭素原子）はある程度成功しているが、本出願人が知る限り、コレステロールおよびラノリン（それぞれ２７および３０個の炭素原子）が考えられている程度である（特許文献１の第１５頁参照）。
【００２２】
現在、少なくとも２４個の炭素原子を有する末端疎水基を有する生物資源起源のＨＡＳＥタイプの会合性増粘剤に対する大きなニーズがある。
【先行技術文献】
【特許文献】
【００２３】
【特許文献１】欧州特許第０ ０１３ ８３６号公報
【特許文献２】欧州特許第０ ０１１ ８０６号公報
【特許文献３】欧州特許第０ ５７７ ５２６号公報
【特許文献４】欧州特許第１ ２７０ ６１７号公報
【特許文献５】欧州特許第０ ７０５ ８５２号公報
【特許文献６】国際特許第９７／０３２４２号公報
【特許文献７】欧州特許第１ ８１２ ４８２号公報
【非特許文献】
【００２４】
【非特許文献１】「水性塗料用のレオロジー改質剤」（Surface Coating Australia,1985,pp.6-10）
【非特許文献２】「水性塗料用のレオロジー改質剤：配合物にとって最も柔軟性のある手段」（Eurocoat 97,UATCM,vol.1,pp423-442）
【非特許文献３】「各種長さの疎水性アルキル鎖を有する準希薄疎水変性ＨＡＳＥ溶液の動的光散乱」（Macromol.Chem.Phys.,203,2002,pp.2312-2321）
【非特許文献４】「希釈ＨＡＳＥ溶液の光散乱：マクロモノマーの疎水性およびスペーサー長さの効果」（Macromolecules、33、2000、pp.7021-7028）
【非特許文献５】「ＨＡＳＥエマルション塩溶液の粘弾特性」（Polymer 40,1999,pp.6369-6379）
【発明の開示】
【発明が解決しようとする課題】
【００２５】
本発明者は、この分野の研究を続けることによって上記タイプの新規な構造を開発することに成功した。本発明者は、ＨＡＳＥタイプの会合性増粘剤の合成で用いられる下記式（Ｉ）を有する新規な疎水性モノマーの開発に成功した：
Ｒ−（Ａ−Ｏ）m−（Ｂ−Ｏ）n−Ｒ’      （Ｉ）
（ここで、
ｍとｎは１５０以下の整数で、少なくとも一方はゼロではなく、
ＡとＢは２〜４個の炭素原子を有する互いに異なるアルキル基を表し、ＡＯ基は好ましくは酸化エチレンを表し、ＢＯ基は好ましくは酸化プロピレンを表し、
Ｒは重合可能な不飽和基、好ましくはメタクリレートを表す）。
【課題を解決するための手段】
【００２６】
本発明の特徴はＲ’が下記式（ＩＩ）の基である点にある
ＣＨ3−（ＣＨ2）p−ＣＨ2−      （ＩＩ）
（ここで、ｐは２４〜３４の実数、好ましくは２６（この場合、Ｒ’はオクタコサノールを表す）である）
【００２７】
式（ＩＩ）はポリコサニル（polycosanyls）またはポリコサノール（polycosanols）誘導体の式にほかならない。後者はサトウキビ、蜜蝋および米ぬかから得られる脂肪アルコールである。最も広く使用されているポリコサノールはオクタコサノール、トリアコンタノール、ドトリアコンタノール、ヘキサコサノールおよびヘプタコサノールである。主成分であるオクタコサノールの式はＣＨ3−（ＣＨ2）26−ＣＨ2−ＯＨである。この化合物はその治療効果すなわちコレステロール低下特性、脂質状態改善、血小板凝集抑制、筋細胞増殖抑制および心血管症状改善で知られている（特に特許文献８〜１２を参照）。
【００２８】
【特許文献８】欧州特許第２ ００７ ４２９号公報
【特許文献９】欧州特許第１ ８２７ １３６号公報
【特許文献１０】欧州特許第１ ５３６ ６９３号公報
【特許文献１１】欧州特許第１ ７７６ １５９号公報
【特許文献１２】欧州特許第１ ５１５ ７１４号公報
【００２９】
従来特許にはＨＡＳＥタイプの会合性増粘剤の組成物で用いられる疎水性モノマーをこのような構造を用いて製造することは記載がない。これによって大量に入手可能な無公害原料が開発される。
【００３０】
さらに、本発明増粘剤は水性組成物で用いたときに特に有利なレオロジー効果を生じるということが明らかになった。本発明を説明するテストが示すように、合成構造に応じた増粘効果が広範囲の剪断勾配で得られ、従って、エンドユーザーに広範囲の増粘剤を提供することができる。しかも、顔料の相溶性は損なわれず、ドリップフロー（drip flow）タイプの塗布バランスを改善するのに特に有利なチキソトロピー効果を得ることができる。
【００３１】
本発明はさらに、疎水基が完全に生物資源起源である、２０個以上（実際には２４〜３４）の炭素原子を有する疎水基を末端に有する会合性モノマーを有する水性組成物で特に効果的なＨＡＳＥタイプの増粘剤を提供する。
【００３２】
本発明の第１の対象は、下記の式（Ｉ）の疎水性モノマーにある：
Ｒ−（Ａ−Ｏ）m−（Ｂ−Ｏ）n−Ｒ’      （Ｉ）
［ここで、
ｍとｎは１５０以下の整数で、少なくとも一方はゼロではなく、
ＡとＢは２〜４個の炭素原子を有する互いに異なるアルキル基を表し、ＡＯ基は好ましくは酸化エチレンを表し、ＢＯ基は好ましくは酸化プロピレンを表し、
Ｒは重合可能な不飽和基、好ましくはメタクリレートを表し、
Ｒ’は下記の式（ＩＩ）の基である：
ＣＨ3−（ＣＨ2）p−ＣＨ2−      （ＩＩ）
（ここで、ｐは２４〜３４の実数、好ましくは２６である）］
【００３３】
本発明の第２の対象は、は下記（ａ）〜（ｃ）から成る水溶性コポリマーにある：
（ａ）（メタ）アクリル酸、
（ｂ）少なくとも一種の（メタ）アクリル酸のエステル、
（ｃ）少なくとも一種の式（Ｉ）のモノマー：
Ｒ−（Ａ−Ｏ）m−（Ｂ−Ｏ）n−Ｒ’      （Ｉ）
［ここで、
ｍとｎは１５０以下の整数で、少なくとも一方はゼロではなく、
ＡとＢは２〜４個の炭素原子を有する互いに異なるアルキル基を表し、ＡＯ基は好ましくは酸化エチレンを表し、ＢＯ基は好ましくは酸化プロピレンを表し、
Ｒは重合可能な不飽和基、好ましくはメタクリレートを表し、
Ｒ’は下記の式（ＩＩ）の基である：
ＣＨ3−（ＣＨ2）p−ＣＨ2−      （ＩＩ）
（ここで、ｐは２４〜３４の実数、好ましくは２６である）］
【図面の簡単な説明】
【００３４】
【図１】従来の非チキソトロピー増粘剤Viscoatex 730（灰色の点線）、従来のポリマーＡ６（灰色の線）および本発明ポリマーＣ５（黒線）で得られるレオグラムを示すグラフ。
【発明を実施するための形態】
【００３５】
ＨＡＳＥタイプの増粘剤の群に属する上記コポリマーの製造方法は当業者に周知であり、当業者は本発明の背景に挙げた上記文献を参照できる。
【００３６】
本発明コポリマーは下記（ａ）〜（ｃ）から成ることを特徴とする（各モノマーは重量％で表され、（ａ）、（ｂ）および（ｃ）の合計は１００％である）：
（ａ）２０〜５０％、好ましくは３５〜４５％の（メタ）アクリル酸、
（ｂ）４０〜７０％、好ましくは４５〜５５％の少なくとも一種の（メタ）アクリル酸のエステル、
（ｃ）２〜２０％、好ましくは３〜１５％の少なくとも一種の式（Ｉ）のモノマー：
Ｒ−（Ａ−Ｏ）m−（Ｂ−Ｏ）n−Ｒ’      （Ｉ）
［ここで、
ｍとｎは１５０以下の整数で、少なくとも一方はゼロではなく、
ＡとＢは２〜４個の炭素原子を有する互いに異なるアルキル基を表し、ＡＯ基は好ましくは酸化エチレンを表し、ＢＯ基は好ましくは酸化プロピレンを表し、
Ｒは重合可能な不飽和基、好ましくはメタクリレートを表し、
Ｒ’は下記の式（ＩＩ）の基である：
ＣＨ3−（ＣＨ2）p−ＣＨ2−      （ＩＩ）
（ここで、ｐは２４〜３４の実数、好ましくは２６である）］
【００３７】
本発明コポリマーは、溶液ラジカル重合、直接または逆相ラジカル重合、溶剤中の懸濁または沈殿ラジカル重合、触媒系および移動剤の存在下のラジカル重合で得られ、さらに、制御されたラジカル重合下、好ましくはニトロオキシド媒介（nitroxide mediated）重合（ＮＭＰ）またはコバロキシム(cobaloximes)によって、原子移動ラジカル重合（ＡＴＲＰ）、カルバメート、ジチオエステルまたはトリチオカーボネート（ＲＡＦＴ）またはキサンテートの中から選択される硫化誘導体による制御されたラジカル重合下で得られるという特徴をさらに有する。
【００３８】
本発明コポリマーは、好ましくは水、メタノール、エタノール、プロパノール、イソプロパノール、ブタノール、アセトン、テトラヒドロフランまたはこれらの混合物から成る群に属する一種以上の極性溶剤によって静的または動的プロセスで複数の相に分離されるという特徴を有する。
【００３９】
本発明の第３の対象は、水性塗料、ラッカー、ニス、紙加工または化粧または洗浄配合物の中から選択される水性組成物での上記水溶性コポリマーの増粘剤としての使用にある。
【実施例】
【００４０】
本発明は以下の実施例からより良く理解できよう。本発明が下記の実施例に限定されるものではない。
実施例１
この実施例では、新規なオクタコサノールベースの疎水性モノマーを用いた５つの水溶性コポリマーを説明する。以下の実施例では本発明コポリマーの使用法を変える。
【００４１】
テスト１
このテストは水溶性コポリマーに対応する（成分はそれぞれの重量％で表す）：
（ａ）３６．４％のメタクリル酸、
（ｂ）５３．２％のエチルアクリレート、
（ｃ）１０．４％の下記式（Ｉ）のモノマー：
Ｒ−（Ａ−Ｏ）m−（Ｂ−Ｏ）n−Ｒ’      （Ｉ）
（ここで、ｍ＝２５、ｎ＝０、ＡＯは酸化エチレンを表し、Ｒはメタクリレート官能基、Ｒ’はオクタコサノールを表す）
【００４２】
テスト２
このテストも水溶性コポリマーに対応する（成分はそれぞれの重量％で表す）：
（ａ）３６．４％のメタクリル酸、
（ｂ）５３．２％のエチルアクリレート、
（ｃ）１０．４％の下記式（Ｉ）のモノマー：
Ｒ−（Ａ−Ｏ）m−（Ｂ−Ｏ）n−Ｒ’      （Ｉ）
（ここで、ｍ＝５０、ｎ＝０、ＡＯは酸化エチレンを表し、Ｒはメタクリレート官能基、Ｒ’はオクタコサノールを表す）
【００４３】
テスト３
このテストも水溶性コポリマーに対応する（成分はそれぞれの重量％で表す）：
（ａ）３９．３％のメタクリル酸、
（ｂ）５５．７％のエチルアクリレート、
（ｃ）５．０％の下記式（Ｉ）のモノマー：
Ｒ−（Ａ−Ｏ）m−（Ｂ−Ｏ）n−Ｒ’      （Ｉ）
（ここで、ｍ＝２５、ｎ＝０、ＡＯは酸化エチレンを表し、Ｒはメタクリレート官能基、Ｒ’はオクタコサノールを表す）
【００４４】
テスト４
このテストも水溶性コポリマーに対応する（その成分のそれぞれの重量％で表す）
（ａ）３９．３％のメタクリル酸、
（ｂ）５５．７％のエチルアクリレート、
（ｃ）５．０％の下記式（Ｉ）のモノマー：
Ｒ−（Ａ−Ｏ）m−（Ｂ−Ｏ）n−Ｒ’      （Ｉ）
（ここで、ｍ＝５０、ｎ＝０、ＡＯは酸化エチレンを表し、Ｒはメタクリレート官能基、Ｒ’はオクタコサノールを表す）
【００４５】
テスト５
このテストも水溶性コポリマーに対応する（成分はそれぞれの重量％で表す）：
（ａ）４１．５％のメタクリル酸、
（ｂ）５６．０％のエチルアクリレート、
（ｃ）２．５％の下記式（Ｉ）のモノマー：
Ｒ−（Ａ−Ｏ）m−（Ｂ−Ｏ）n−Ｒ’      （Ｉ）
（ここで、ｍ＝２５、ｎ＝０、ＡＯは酸化エチレンを表し、Ｒはメタクリレート官能基、Ｒ’はオクタコサノール（式ＩＩの基でｐ＝２６、ＣＡＳ番号＝６７９０５−２７−５のオクタコサノールから得られる）を表す）
【００４６】
テスト６
このテストも水溶性コポリマーに対応する（成分はそれぞれの重量％で表す）：
（ａ）４１．５％のメタクリル酸、
（ｂ）５６．０％のエチルアクリレート、
（ｃ）２．５％の式（Ｉ）のモノマー：
Ｒ−（Ａ−Ｏ）m−（Ｂ−Ｏ）n−Ｒ’      （Ｉ）
（ここで、ｍ＝２５、ｎ＝０、ＡＯは酸化エチレンを表し、Ｒはメタクリレート基、Ｒ’はヘキサコンサニル（式ＩＩの基でｐ＝２４、ＣＡＳ番号＝５０６−５２−５のヘキサコサノールから得られる）を表す）
【００４７】
テスト７
このテストも水溶性コポリマーに対応する（成分はそれぞれの重量％で表す）：
（ａ）４１．５％のメタクリル酸、
（ｂ）５６．０％のエチルアクリレート、
（ｃ）２．５％の下記式（Ｉ）のモノマー：
Ｒ−（Ａ−Ｏ）m−（Ｂ−Ｏ）n−Ｒ’      （Ｉ）
（ここで、ｍ＝２５、ｎ＝０、ＡＯは酸化エチレンを表し、Ｒはメタクリレート基、Ｒ’はトリアコンタニル（式ＩＩの基でｐ＝２４、ＣＡＳ番号＝５９３−５０−０のトリアコンタノールから得られる）を表す）
【００４８】
テスト８
このテストも水溶性コポリマーに対応する（成分はそれぞれの重量％で表す）：
（ａ）４１．５％のメタクリル酸、
（ｂ）５６．０％のエチルアクリレート、
（ｃ）２．５％の下記式（Ｉ）のモノマー：
Ｒ−（Ａ−Ｏ）m−（Ｂ−Ｏ）n−Ｒ’      （Ｉ）
（ここで、ｍ＝２５、ｎ＝０、ＡＯは酸化エチレンを表し、Ｒはメタクリレート基、Ｒ’はドトリアコンタニル（式ＩＩの基でｐ＝２４、ＣＡＳ番号＝６６２４−７９−９のドトリアコンタノールから得られる）を表す）
【００４９】
実施例２
この実施例では本発明および従来のコポリマーの、溶剤を含まない艶消し塗料の増粘剤としての使用を説明する。
この塗料の組成は［表１］に示す（各成分の質量はグラムで表す）。全ての増粘剤の活性物質は乾燥抽出量の３０重量％である。塗料は当業者に周知の方法で配合する。
【００５０】
【表１】
2013504648.tif 000002
【００５１】
得られた塗料の粘度は、時間Ｔ＝０、２４時間および７日に、下記の異なる速度勾配で求めた：
（１）低速勾配：ブルックフィールド（登録商標）粘度、１０回転／分および１００回転／分（それぞれμBk10およびμBk100（ＭＰａ．ｓ）で表す）
（２）中速勾配：Stormer粘度（μsで表す）
（３）高速勾配：ＩＣＩ粘度（μIで表す）
【００５２】
水性塗料の分野では、高剪断勾配での高粘度は「動的」特性を示すということを思い出されたい。すなわち、支持体上への塗布段階では塗料の粘度が十分高く維持される。その利点はビルト（すなわち塗布厚さ）が大きく、飛散性が少ないことである。また、低または中程度の剪断での高粘度は「静的」特性を示し、貯蔵中の十分な安定性を保証し、沈殿の現象を防止し、垂直支持体上へのドリップ傾向を制限する。
【００５３】
テストＡ１、Ａ２、Ａ３、Ａ４はそれぞれ本発明（ＩＮＶ）のコポリマー１、２、３、４を用いたものであり、テストＡ６は重量で５５％のエチルアクリレートと、３７％のメタクリル酸と、８％の式（Ｉ）のモノマー（ここで、ｍ＝２５、ｎ＝０、Ｒはメタクリレート基で、Ｒ’は石油化学プロセスから得られる３２個の炭素原子を含む分岐鎖の炭化水素鎖を表す）から成るコポリマーを用いたものである。結果は［表２］に示す。
【００５４】
【表２】
2013504648.tif 000003
【００５５】
［表２］の結果は、本発明コポリマーを用いることで剪断勾配にかかわらず、溶剤を含まない艶消し塗料を効果的に増粘できるということを示している。得られた粘度は対照例で測定した粘度に近いが、合成構造に応じて観察された変化は、このコポリマーから種々の増粘剤を開発できる可能性を示している。従って、本発明コポリマーは性能の点で効果的な変形例を構成し、生物資源起源の疎水基を有するという利点を有する。
【００５６】
実施例３
この実施例では本発明および従来のコポリマーの、溶剤ベースのサテン塗料の増粘剤としての使用を説明する。
この塗料の組成は［表３］に示す（各成分の質量はグラムで表す）。全ての増粘剤の乾燥抽出物は活性物質の３０重量％を有する。塗料は当業者に周知の方法を用いて配合した。
【００５７】
【表３】
2013504648.tif 000004
【００５８】
テストＢ１、Ｂ３、Ｂ５、Ｂ６、Ｂ７、Ｂ８ではそれぞれ本発明（ＩＮＶ）のコポリマー１、３、５、６、７、８を用い、テストＢ６ではテストＡ６の場合と同じ従来（ＰＡ）のコポリマーを用いた。結果は［表４］に示す。
【００５９】
【表４】
2013504648.tif 000005
2013504648.tif 000006
【００６０】
この表４は本発明コポリマーを用いるとどんな剪断勾配でも溶剤を含まない艶消し塗料を効果的に増粘できるということを示している。テストＢ５〜Ｂ８では会合性モノマーを２．５重量％しか用いないにもかかわらず、従来のＢ６の１０％に比べて、従来のＢ６で測定された粘度より高い粘度を得ることができている。
さらに、合成された構造に応じて観察される変化は本発明コポリマーから一定レンジの増粘剤を開発できることを示している。従って、本発明コポリマーは性能の点で効果的な変形例であり、生物資源起源の疎水基を有するという利点を有する。
【００６１】
実施例４
この実施例では本発明および従来のコポリマーの、木材着色剤の増粘剤としての使用を説明する。
これら木材着色剤の組成は［表５］に示す。全ての増粘剤は活性物質の３０重量％の乾燥抽出物を有する。塗料は当業者に周知な方法を用いて配合する。
【００６２】
【表５】
2013504648.tif 000007
【００６３】
テストＣ３は本発明（ＩＮＶ）のコポリマー３を用い、テストＣ６はテストＡ６の場合と同じ従来（ＰＡ）のコポリマーを用いる。結果は［表６］に示す。
【００６４】
【表６】
2013504648.tif 000008
【００６５】
この［表６］は本発明コポリマーを用いることでどんな剪断勾配でも木材着色剤を効果的に増粘できるということを示している。増粘特性は従来の対照例とほぼ同じレベルである。
【００６６】
さらに、２つの顔料相溶性テストを行う。すなわち、塗料の顔料相溶性が不十分な場合、最初に粘度の降下が観察され、着色力が低いため一定レベルの色を得るためにはより多くの着色剤が必要になる。その結果、対照例と比べてむらのある、色の薄い塗膜になる。この現象は分光測色計を用いて測定できる。この測色計は色度座標（Huntsmann:Ｌ＊，ａ＊，ｂ＊）を測定でき、乾燥塗膜の色を測定できる。
【００６７】
また、「フィンガーラビングテスト」（当業者は「擦り取り（rub out）」という）も行った。これは、剪断の非存在下で、塗布器を用いてコントラストカード上に１５０μｍの塗料配合物を塗布（すなわち、ゆっくり、応力を加えずに塗布）し、４５秒間待った後、まだ粘性のある塗膜の任意部分で３０秒間指で擦って剪断力を加える。塗膜の乾燥後に剪断領域（擦られた領域）と非剪断領域（塗膜が擦られていない領域）との間の測色差をSpectro-Pen分光測色計を用いて求めて、テストした塗料組成物が十分な顔料相溶性を有するか否かを評価できる（ΔＥ値）。
【００６８】
後者の２つのテストは乾燥顔料（５重量％のBASF社の黒色顔料Laconyl（登録商標））を添加した塗料に対して行う。
【００６９】
【表７】
2013504648.tif 000009
【００７０】
ΔＥ値およびＬ＊値には影響はないが、従来法では低速および中速勾配での粘度の降下がより大きい。これは本発明によって顔料相溶性が改善されることを示している。
【００７１】
実施例５
この実施例では本発明および従来のコポリマーの、実施例４で用いたのと同じ木材着色剤の増粘剤としての使用を説明する。
ここでは、テストＡ６（またはＣ６）のポリマーである従来の増粘剤の場合と、テストＣ５のポリマーである本発明の増粘剤の場合と、COATEX社から商品名Viscoatex（登録商標）730で市販の非チキソトロピー増粘剤である対照例の場合とに観察されたレオロジープロファイルのチキソトロピー特性を評価した。
実験的観点か説明すると、このテストではHaake社から市販のRheostress（登録商標）RS 150レオメータを用いて塗布し、剪断を増加させた後に、減少させる剪断サイクルを行い、次いでレオグラムを作る。これは粘度の変化を剪断の関数として示すグラフである。得られた化合物がチキソトロピーである場合は、戻りにたどる経路は行きにたどる経路よりかなり下方になる。チキソトロピーの振幅を行きと戻りのグラフで求めた面積で定量化する。チキソトロピー特性は垂直表面上への塗料の塗布を容易にする。
【００７２】
［図１］は従来の非チキソトロピー増粘剤Viscoatex 730（灰色の点線）、従来のポリマーＡ６（灰色の線）および本発明ポリマーＣ５（黒線）で得られるレオグラムを示す。
本発明ポリマーは従来の製品（疎水性末端が化石燃料源から得られる）の場合と少なくとも同じ程度のチキソトロピー特性を有するので、垂直表面上に塗布するための塗料の増粘に極めて有利に使用できる。
【図１】
2013504648.tif 000010
【国際調査報告】
2013504648.tif 000011
2013504648.tif 000012
2013504648.tif 000013
2013504648.tif 000014